СПОСОБ ПРИДАНИЯ АНТИМИКРОБНОЙ АКТИВНОСТИ ВОЛОКНАМ ИЗ ПОЛИЭТИЛЕНТЕРЕФТАЛАТА
METHOD OF ENDOWING POLYETHYLENE TEREPHTHALATE FIBRE WITH ANTIMICROBIAL ACTIVITY

Изобретение соответствует области производства синтетических волокон, снабженных системой микропор, в которые введено антимикробное вещество.
Растущий интерес к антимикробным химическим волокнам для текстильной промышленности инициировал несколько технологических направлений их создания. Одним из них является введение в полимерную основу волокон ионов серебра с возможностью их высвобождения в условиях повышенной влажности. Текстильные изделия из волокон, модифицированных ионами серебра, проявляют бактериостатический эффект, не нарушающий бактериального баланса кожи, но купирующий размножение болезнетворных бактерий. Серебросодержащие волокна малотоксичны, не раздражают кожу, в смесовых тканях предотвращают микробиальную порчу натуральных волокон - шерсти, хлопка, шелка. Основным требованием к текстильным изделиям, изготовленным с вложением антимикробных волокон, является сохранение микробоцидности на протяжении возможно большего периода эксплуатации, в том числе, после многократных стирок.
Совокупность методов получения синтетических волокон и волокнистых материалов, модифицированных ионами серебра, можно разделить на следующие группы.
0,005
0,995
2
4
3
0,01
4
0,99
2
4
3
0,05
0,95
2
4
3
А. Наполнение полимерных связующих металлосодержащими частицами. Известен способ получения волокон с бактерицидной активностью [Патент JP 2905629 Волокно с дезодорирующей и бактерицидной активностью / Kawamoto Masao МПК D01F 1/10. Опубл. 1999] из термопластов, наполненных частицами фосфатов серебра и стабилизаторов. Способ [Патент JP 2945264. Волокно с антимикробными свойствами и способ его производства / Koizumi Tadayoshi. МПК D01F 1/10. Опубл. 1999] предусматривает наполнение волокнообразующего полиэфира частицами цеолита, несущими ионы серебра. Антибактериальная полимерная композиция [Патент JP 3266174. Антибактериальная полимерная композиция / Aikawa Kazuyshi, Maejima Rie. МПК C08L 101/00. Опубл 2002] получена смешиванием смолы и частиц химических соединений серебра. Бактерицидные волокна изготавливают из ацетата целлюлозы, наполненного фосфатами AgLiZr(PO), Ag(NH).Zr(PO) или AgNaZr(PO) [Патент JP 3247293 Бактерицидное волокно на основе ацетата целлюлозы и текстильные материалы с их использованием / Yamada Koichi и др. МПК D01F 2/28. Опубл. 2002]. Известен способ получения противогрибковой полимерной композиции на основе винилароматических соединений, которую модифицируют препаратами серебра в процессе смешивания и совместной переработки [Патент JP 3271362. Противогрибковая полимерная композиция / Motai Masaaki, Hamazaki Chie, Ischikana Munehiko и др. МПК C08L 51/04. Опубл 2002].
Общим недостатком этих методов является нерациональный расход дорогостоящих соединений серебра, которые равномерно распределены в объеме волокон, в то время как антимикробный эффект обеспечивает лишь малая часть добавок, локализованных в поверхностном слое волокон.
Б. Получение серебросодержащих волокон по растворной технологии. Для придания антимикробной активности акриловые волокна, подвергнутые желированию, обрабатывают водным раствором соли серебра, а затем сушат и проводят термический отпуск [Патент JP 2841092. Способ изготовления бактерицидного акрилового волокна / Yamamori Hisayoshi и др. МПК D01F 6/54. Опубл. 1998]. Волокна с длительно сохраняющейся бактерицидностью получают путем обработки карбоксилированного гранулята акрилового сополимера катионами серебра, растворения полученного продукта в соответствующем растворителе и прядением раствора через фильеру [Патент JP 2849754. Способ получения бактерицидного акрилового волокна / Hiraoka Saburo и др. МПК D01F 6/18. Опубл. 1999]. Аналогичный способ изготовления бактерицидного целлюлозного волокна [Патент JP 3051709. Способ изготовления бактерицидного целлюлозного волокна / Nakamura Kenji и др. МПК D01F 1/10. Опубл. 2000] состоит в формовании волокон из раствора целлюлозы в трет-амино-N-оксиде, наполненного содержащими серебро цеолитами или фосфатами.
Эта группа методов имеет узкое применение и отличается значительной трудоемкостью.
3
В. Обработка текстильных материалов растворами, содержащими ионы серебра. Согласно патенту [Патент JP 3273269. Способ бактерицидной и фунгицидной обработки волокнистого материала / Eguchi Haruichiro, Washimi Takao. МПК D06M 11/83. Опубл. 2002] волокнистый материал погружают в водный раствор хлорида олова и соляной кислоты, промывают водой, а затем обрабатывают водным раствором нитрата серебра. Способ получения серебросодержащих целлюлозных материалов (х/б ткань и пряжа, льняное волокно и полотна) состоит в пропитке исходного материала водным раствором AgNO при 85-150°C в течение 1-4 ч [Патент РФ 2256675. Способ получения серебросодержащих целлюлозных материалов / Котельникова Н.Е. Лашкевич О.В., Панарин Е.Ф. МПК C08L 1/02, C08K 3/28, C08B 1/00. Опубл. 2005].
Недостатки этих методов 1) ограниченность применения, 2) большой расход дорогостоящих препаратов серебра, 3) значительное ослабление микробоцидной активности материалов после стирок.
В течение последних десятилетий ведущее положение на мировом рынке синтетических волокон занимают полиэфирные, в частности полиэтилентерефталатные (ПЭТФ), волокна. Их вложение в пряжу на основе натуральных волокон придает изготовленным из нее текстильным изделиям несминаемость, износостойкость, формоустойчивость. Этот вид волокон получают экструзией волоконных заготовок с последующими ориентационной вытяжкой, тепловой стабилизацией и другими стандартными операциями обработки волокон. Известны антимикробные ПЭТФ волокна, изготавливаемые экструзией из смеси гранул обычного ПЭТФ и гранулята со специальными свойствами (masterbatch), полученного из ПЭТФ и дисперсного серебра [Проспект фирмы «Когеа Consuming Science Research Center» - Сеул, 2005].
Их недостатком является присущий методам группы «A» нерациональный расход серебра, большая часть которого оказывается «замурованной» в объеме волокон и не работает как антимикробный агент.
Прототипом изобретения служит способ изготовления антимикробных волокон из ПЭТФ [Патент BY 11260. Способ изготовления антимикробных волокон из полиэтилентерефталата / Пинчук Л.С., Гольдаде В.А., Винидиктова Н.С., Борисевич И.В., Игнатовская Л.В., Новиков В.П., Храмцов С.Н. МПК D01F 6/92, D01M 11/00 Опубл. 2008]. Наряду с традиционными операциями обработки экструдированного волокна (замасливание, вытяжка, термическая стабилизация и др.) он содержит оригинальную операцию нанесения на пучок подвергаемых вытяжке волокон модифицирующей поверхностно-активной жидкости. Последняя представляет собой стабилизированный поверхностно-активным веществом (ПАВ) и поливиниловым спиртом (ЛВС) коллоидный раствор серебра в этиленгликоле. Концентрация частиц серебра в растворе 1,5÷3,0 мас.%, средний размер частиц составляет 10÷15 нм.
Недостатки прототипа:
- применение модификатора на основе драгоценного металла - серебра - заметно увеличивает стоимость обработанных им волокон,
- модифицирующая жидкость не содержит иных, кроме серебра, антисептических компонентов;
- в состав модифицирующей жидкости входят дорогостоящие компоненты - полимеры (поливиниловый спирт) и органические растворители (полиэтиленгликоль).
Задачи, поставленные при создании изобретения:
1) снизить стоимость коллоидного раствора за счет уменьшения концентрации в нем серебра;
2) дополнительно ввести в раствор частицы другого, более дешевого, чем серебро, металла;
3) обогатить дисперсионную жидкость антисептическими компонентами. Поставленные задачи решаются тем, что известный способ изготовления антимикробных волокон из ПЭТФ, включающий операцию их вытяжки в коллоидном растворе серебра, осуществляют с применением модифицирующей жидкости нового состава. Она представляет собой коллоидный раствор биметаллических частиц: на поверхности коллоидных частиц серебра осаждены наноразмерные частицы меди. Жидкостью-носителем частиц служит водный раствор глицерина, дополнительно содержащий антисептические компоненты - хлоридный стабилизатор коллоидных частиц и гидроборатные продукты реакций восстановления металлов из солей. Состав коллоидного раствора биметаллических частиц, мас.%:
коллоидное серебро
0,1÷2,1
коллоидная медь
0,1÷3,0
цитилпиридиний хлорид
0,01÷0,03
борат ион
0,1÷0,2
глицерин
20÷60
вода
остальное
Сущность изобретения состоит в том, что биметаллические частицы демонстрируют комплексное антисептическое действие серебро - против грибов, бактерий и вирусов, медь - против грибов, особенно плесневых. Это позволяет снизить (по сравнению с прототипом) концентрацию серебра в растворе. Кроме того, жидкость-носитель частиц дополнительно содержит новые антисептические компоненты: борную кислоту, являющуюся побочным продуктом реакций восстановления металлов из их солей, и цитилпиридиний, основное назначение которого - стабилизация коллоидных частиц. Высоковязкий глицерин в составе жидкости-носителя обеспечивает устойчивость коллоидной системы, хорошо смачивает ПЭТФ и входит в группу многоатомных спиртов, инициирующих крейзинг полимеров.
Примеры осуществления способа.
ПЭТФ волокна марки A (ТУ 6-13-0204077-92-88) в процессе вытяжки со степенью ε=3,5 на стенде, моделирующем процесс переработки ПЭТФ волокон, окунали в раствор приведенного выше состава. В контакт с раствором приводили участок образования шейки на растягиваемом волокне.
3
3
2
Модифицирующий раствор был изготовлен в ГНПО «Научно-практический центр Национальной академии наук Беларуси по материаловедению». Азотнокислое серебро и азотнокислую медь, растворенные в смеси вода+глицерин (концентрация AgNO 0,1÷2,1 мас.%, Cu(NO) 0,1÷3,0 мас.%), восстанавливают эквимолярным количеством гидробората натрия в водно-глицериновом растворе. В смесь добавляют цитилпиридиния хлорид (0,1÷0,2%) для стабилизации коллоидных частиц. Побочным продуктом реакций восстановления металлов является борная кислота.
Согласно способу-прототипу растягиваемые волокна окунали в коллоидный раствор серебра в этиленгликоле, стабилизированный ПАВ и ПВС. Концентрация частиц серебра со средним размером 10÷15 нм оставляла 1,5÷3,0 мас.%.
Микробиологическое тестирование волокно проводили в соответствии с ГОСТ 9/048-88, 9.802-84 и методическими указаниями Минздрава РБ №28-6/32. Использовали штаммы бактерий Staphylococcus aureas (St), Pseudomonas aerugenosa (Ps) и грибов Aspergillus niger (As), Penicillium funiculosum (Pn). Регистрировали ширину H зоны задержки роста микроорганизмов вокруг образца (отрезок пучка волокон длиной 10 мм), помещенного на агар-агаровую питательную среду.
Устойчивость антимикробной активности волокон в процессе тепловлажностной обработки (стирки) определяли, регистрируя H после каждого цикла обработки. Цикл состоит из следующих операций. Образцы помещали в моющий раствор (5 г стирального порошка на 1 л воды) при T=50÷55°C, приводили их в движение с помощью магнитной мешалки, обрабатывая в течение 7 мин, ополаскивали (1 мин) в проточной воде, сушили при комнатной температуре.
В Табл.1 приведены составы растворов, которыми обрабатывали волокна, и расшифровка аббревиатур компонентов; в Табл.2 - соответствующие этим составам исходные значения H; в Табл.3 - результаты сравнительной оценки устойчивости антимикробной активности образцов при стирках волокон, обработанных лучшим из новых составов, и составом по способу-прототипу.
Анализ данных таблиц приводит к следующим заключениям.
1. Оптимальная концентрация КС в модифицирующем растворе соответствует 0,1÷2,1 мас.% (составы 2, 3), поскольку меньшая концентрация KC (1) обусловливает значительное уменьшение H, а большая (4) не приводит к усилению антимикробной активности волокон.
2. По той же причине оптимальные концентрации KM 0,01÷3,0 мас.% (10, 11). Изъятие из раствора ЦХ (9), стабилизирующего коллоидные частицы, практически лишает его антимикробной активности.
3. Концентрация БИ, являющихся побочным продуктом реакций восстановления КС и КМ из солей, зависит от количества реагентов и изменяется в пределах от 0,1 (min количество солей, состав 13) до 0,2 мас.% (max количество солей, состав 14).
4. Оптимальная концентрация Гл 20-60 мас.%, т.к. большая (65%) и меньшая (15%) концентрации заметно снижают H, по-видимому, из-за недостаточной коллоидной стабильности и малой подвижности коллоидного раствора.
5. Превосходство нового способа над способом-прототипом очевидно при анализе данных Табл.3 волокна, обработанные лучшим из разработанных составов (19), подавляют рост тест-культур после 50 стирок, по способу-прототипу (20) - утрачивают антимикробную активность после 25-30 стирок.
Концентрация серебра в модифицирующем растворе, соответствующем новому способу, меньше, чем в способе-прототипе. Кроме того, в новом растворе отсутствуют присущие раствору-прототипу полимерные добавки и органические растворители Это позволило на ~15% снизить себестоимость нового модифицирующего раствора, не снижая его эффективности.
Новая модифицирующая жидкость содержит коллоидные частицы меди, являющиеся бактерицидным агентом. Антисептическое действие нового раствора усиливается благодаря обогащению жидкости-носителя борной кислотой, образующейся при восстановлении из солей серебра и меди, а также присутствию цитилпиридиния, выполняющего две функции - стабилизатора коллоидных частиц и антисептика.
Таким образом, задачи, поставленные при создании изобретения, решены.
Способ придания антимикробной активности ПЭТФ волокнам найдет применение в производстве химических волокон, предназначенных для получения многофункциональных текстильных нитей, тканей и изделий.
Таблица 2
№№ составов
H (мм) в зависимости от вида микроорганизмов
St
Ps
As
Pn
1
2,1
2,3
2,1
2,1
2
4,0
4,1
3,9
3,3
3
4,5
4,1
4,0
3,5
4
4,5
4,1
4,0
3,5
5
3,3
3,2
3,0
2,9
6
4,0
4,0
3,8
3,3
7
4,5
4,1
4,0
3,5
8
4,4
4,1
3,9
3,5
9
1,7
1,5
1,4
1,3
10
44
4,1
4,0
3,5
11
4,5
4,1
3,9
3,5
12
4,5
4,1
4,0
3,5
13
1,8
1,5
1,3
1,2
14
4,5
4,1
4,0
3,5
15
3,5
3,4
3,3
2,9
16
4,5
4,1
4,0
3,4
17
4,5
4,1
4,0
3,4
18
3,7
3,5
3,2
2,8
19
4,5
4,1
4,0
3,5
Таблица 3
Вид микроорганизмов
H (мм) для составов 19 и 20 (прототип) в зависимости от числа стирок
исходные значения
после 10 стирок
после 20 стирок
посте 50 стирок
19
20
19
20
19
20
19
20
St
4,5
3,9
4,0
2,5
2,5
1,3
1,7
0
Ps
4,1
3,8
3,7
2,4
2,4
1,2
1,3
As
4,0
3,6
3,3
2,1
2,3
0,9
2,0
Pn
3,5
3,3
3,1
1,9
2,0
0,5
1,8